(57)【要約】【課題】高い輸送臨界電流密度（Ｊｃ）を有し、長尺線材にしたときのＪｃの均質性に優れる超電導線材、及びその製造方法を提供することにある。【解決手段】本発明の超電導線材の製造方法は、第１のワイヤーと第２のワイヤーを撚り合わせ、導体を生成し、該導体を金属管に充填する工程を備える。また、他の本発明の超電導線材の製造方法は、第１のワイヤーと第２のワイヤーを撚り合わせ、導体を生成し、該導体を金属製のシートで包み込む工程を備える。長尺均質性に優れ、かつ高いＪｃを有する超電導線材を安定に作製することができる。特に、ＭｇＢ2超電導線材の製造方法として好適である。【選択図】  図２
2012074330.tif 000002
【特許請求の範囲】
【請求項１】
第１のワイヤーと、前記第１のワイヤーと異なる第２のワイヤーとを撚り合わせる工程と、
寄り合わされたワイヤーを金属管に充填し、もしくは撚り合わされたワイヤーを金属シートで包み込む工程と、
を備えることを特徴とする超電導線材の製造方法。
【請求項２】
請求項１に記載された超電導線材の製造方法であって、
前記第１及び第２のワイヤーは、各々外径が１mm以下であることを特徴とする超電導線材の製造方法。
【請求項３】
請求項１または２に記載された超電導線材の製造方法であって、
前記第１及び第２のワイヤーの少なくとも一方は、前記金属管への充填工程または前記金属シートで包み込む工程の前に焼きなましされていることを特徴とする超電導線材の製造方法。
【請求項４】
請求項１ないし３のいずれかに記載された超電導線材の製造方法であって、
前記第１のワイヤーは、前記第２のワイヤーと線径が異なるワイヤーであることを特徴とする超電導線材の製造方法。
【請求項５】
請求項１ないし４のいずれかに記載された超電導線材の製造方法であって、
前記第１のワイヤーは、前記第２のワイヤーと成分の異なるワイヤーであることを特徴とする超電導線材の製造方法。
【請求項６】
請求項１ないし５のいずれかに記載された超電導線材の製造方法であって、
前記第１のワイヤーにはマグネシウムが含まれており、
前記第２のワイヤーにはホウ素が含まれていることを特徴とする超電導線材の製造方法。
【請求項７】
請求項６に記載された超電導線材の製造方法であって、
前記第１のワイヤーはＬｉ，Ａｌ，Ｚｎの少なくともいずれかを含むことを特徴とする超電導線材の製造方法。
【請求項８】
請求項７に記載された超電導線材の製造方法であって、
前記Ｌｉ，Ａｌ，Ｚｎの合計量は３５原子％以下であることを特徴とする超電導線材の製造方法。
【発明の詳細な説明】
【技術分野】
【０００１】
本発明は、超電導線材の製造方法、および超電導線材に関する。
【背景技術】
【０００２】
超電導マグネットなどの機器に使用する超電導線材は、高い臨界電流密度（Ｊｃ）を有すること、長尺線材にしたときのＪｃの均質化が必要である。
【０００３】
ＭｇＢ2超電導線材の製法としては、粉末を金属管に詰め込んで線材化するPowder−Ｉｎ−Tube（ＰＩＴ法）が主流である。ＰＩＴ法では、金属管の長手方向での均一充填が困難であるため、超電導コア部に密度分布ができる。その結果、長尺化の際に断線につながるネッキング（断面不均質性）が生じる。ネッキングとは、金属管と超電導コア部の厚みのバランスが崩れ、両者の厚みが長手方向で変動する現象である。その結果、超電導コア部の面積が大きい場所（金属管の面積の小さい場所）で断線したり、超電導コアの面積が少ない場所で局所的にＪｃが低くなる問題がある。
【０００４】
そこで、Superconductivity in Dense MgB2 wires（Phys. Rev. Lett. 86、2423 (2001)）（非特許文献１）のように、ＢワイヤーへのＭｇの気相拡散によってＭｇＢ2線材を作製することが提案されている。
【先行技術文献】
【非特許文献】
【０００５】
【非特許文献１】Superconductivity in Dense MgB2 wires（Phys. Rev. Lett. 86、2423 (2001)）
【発明の概要】
【発明が解決しようとする課題】
【０００６】
しかしながら、ＢワイヤーにＭｇのベーパーを拡散させる手法では、Ｍｇの供給量の絶対値が少ないために、Ｂワイヤーの表面部にしかＭｇＢ2が生成されず、高いＪｃが得られないという問題があった。
【０００７】
そこで本発明の課題は、高いＪｃを有すること、長尺線材にしたときのＪｃの均質化を両立する超電導線材、及びその製造方法を提供することにある。
【課題を解決するための手段】
【０００８】
上記課題を解決する本発明の超電導線材の製造方法は、第１のワイヤーと第２のワイヤーを撚り合わせ、導体を生成し、該導体を金属管に充填する工程を備える。また、他の本発明の超電導線材の製造方法は、第１のワイヤーと第２のワイヤーを撚り合わせ、導体を生成し、該導体を金属製のシートで包み込む工程を備える。第１及び第２のワイヤーは各々１mm以下であることが好ましい。また、第１及び第２のワイヤーは金属管に充填する、または金属シートで包み込む前に焼きなましをされていることが好ましい。また、金属管への導体の充填、または金属シートで包み込んだ後、必要に応じ長尺化の加工を施したり、形状を変形させたり、加熱処理を施すことができる。
【０００９】
金属管，金属シートとしては、Ａｇ，Ｃｕ，Ａｌ、またはそれらの合金などを使用できる。金属管，金属シートの内側には、Ｎｉ，Ｎｂ，Ｔａ，Ｆｅなどのバリア層を設けてもよい。
【００１０】
第１のワイヤー及び第２のワイヤーとして、少なくともＢが含まれるワイヤーと、少なくともＭｇが含まれるワイヤーとを用いることが好ましい。Ｍｇが含まれるワイヤーには、更にＬｉ，Ａｌ，Ｚｎの少なくともいずれかを含むことがより好ましい。
【発明の効果】
【００１１】
上記構成によれば、高いＪｃを有し、かつ長尺線材にしたときのＪｃの均質化を両立する超電導線材、及びその製造方法を提供できる。
【図面の簡単な説明】
【００１２】
【図１】超電導線材の断面模式図の一例である。
【図２】超電導線材にバリア材と安定化材を付与する工程の一例を示す図である。
【図３】超電導線材の断面模式図の一例である。
【図４】超電導線材の多芯線材の断面模式図の一例である。
【発明を実施するための形態】
【００１３】
超電導体は、臨界温度（Ｔｃ）以下の環境において、超電導性を発現する。１９１１年にオランダのカメリン・オンネスが超電導現象を発見してから約１世紀が経過し、これまでに多くの超電導体が発見されてきた。
【００１４】
超電導体は、具体的には、電流リード，送電ケーブル，大型マグネット，核磁気共鳴分析装置，医療用磁気共鳴診断装置，超電導電力貯蔵装置，磁気分離装置，磁場中単結晶引き上げ装置，冷凍機冷却超電導マグネット装置，超電導エネルギー貯蔵，超電導発電機，核融合炉用マグネット等の機器に適用される。特に、医療用磁気共鳴画像診断装置（ＭＲＩ），たんぱく質などの構造解析に用いられる核磁気共鳴装置（ＮＭＲ）が一般に普及している。
【００１５】
それら装置に供される超電導線材として、ＮｂＴｉやＮｂ3Ｓｎが知られている。ＮｂＴｉ線材は、ＮｂＴｉ合金インゴットをＣｕと複合化して作製する。現在ではkm級線材が作製されており、種々の超電導体の中で線材化が最も容易である。また、Ｎｂ3Ｓｎ線材は、ブロンズ法や内部拡散法などを用いることで、同様にkm級線材の作製が可能なレベルである。しかしながら、臨界温度（Ｔｃ）については、ＮｂＴｉ＝９Ｋ，Ｎｂ3Ｓｎ＝１８Ｋと低いため、冷媒には高価な液体ヘリウム（４.２Ｋ）を用いらなければ超電導状態を維持することができない。このため冷却コストが高価となる。
【００１６】
臨界温度（Ｔｃ）が高い超電導体として、酸化物超電導体が知られている。代表的なＢｉ−２２２３線材は、粉末を金属管に詰め込んで線材化するPowder−Ｉｎ−Tube（ＰＩＴ法）が一般的で、km級線材が作製可能なレベルである。ただし、金属管には貴金属を用いる必要があること、結晶粒の配向化が必要であることなどにより、線材製造コストの点で課題がある。
【００１７】
ＭｇＢ2超電導体は、２１世紀に入って発見され、Ｔｃ，Ｈｃ2ともに従来金属系超電導体と比べて同等レベルかそれ以上の特性を有する。このため、発見以来、世界中で実用化のための研究が鋭意推進されている。具体的には下記のような特性が知られている。
（１）臨界温度（Ｔｃ）が従来の金属系超電導体より高く、３９Ｋである（従来より２０Ｋ以上高い）。
（２）上部臨界磁界（Ｈｃ2）が従来の金属系超電導体より高く、２０Ｔあるいはそれ以上である。
（３）臨界電流密度（Ｊｃ）が高い。低磁場領域では実用レベルの３０００Ａ／mm2オーダーが得られている。
（４）磁気異方性が小さい。結晶のａ軸，ｂ軸およびｃ軸のどの方向にも同様の電流を流すことができる（結晶配向化の必要がない）。
【００１８】
従って、ＭｇＢ2超電導体を超電導マグネットなどに適用することにより、クエンチ事故を抑制し、極めて安定したシステムを構築することができる。また、Ｔｃが高いため、液体ヘリウムを冷媒として用いる必要がなく、冷凍機伝導冷却や、液体水素あるいは液体ネオンなどの冷媒を利用できる。ＭｇＢ2線材の金属管には、安価な銅，鉄，ステンレス鋼を用いることができる。
【００１９】
ＭｇＢ2超電導線材の線材化手法としては、Ｂｉ−２２２３線材と同様に、工業化に適するＰＩＴ法が用いられる。ＰＩＴ法による金属管への粉末充填方法としては、粉末のタッピング充填法と、成形体の積層充填法の２通りがある。現在では、加工や熱処理プロセスの改善によりＨｃ2並びにＪｃ向上が進んできており、数cmレベルの短尺試料では、ＮｂＴｉ線材に匹敵する性能が得られる。しかし上述のように、ネッキングの発生による断線とＪｃの局所的な低下という問題があり、長尺均質性に優れ、かつ高い輸送臨界電流密度（Ｊｃ）の線材を得ることは難しい。
【００２０】
そこで本発明者らは、超電導線材の製造方法を鋭意検討し、本発明を見出した。本発明は、超電導線材の製造方法であって、第１のワイヤーと第２のワイヤーを撚り合わせて導体を生成するステップと、前記導体を金属管に充填する、または金属シートで包み込むステップと、を備える。即ち、第１のワイヤーと第２のワイヤーを撚り合わせ、この撚り合わせたワイヤーを金属管に充填することである。もしくは、撚り合わせたワイヤーを金属シートで包み込むことである。このように、粉末ではなくワイヤーを用いることにより、粉末の充填の場合のような密度分布が生じにくい。その結果、長尺均質性に優れ、かつ高いＪｃを有する超電導線材を安定に作製することができる。ワイヤーは、金属管に充填する、または金属シートで包み込む直前に焼きなましをしたものを使用することが好ましい。上述したように、ＰＩＴ法や気相拡散などの手法では、長尺均質性と高いＪｃを両立することは難しい。これは、線材コア部の密度ムラによる加工性悪化による。撚り合わせたワイヤーを用いることにより、このような密度ムラを低減でき、高い長尺均質性と高い輸送臨界電流密度（Ｊｃ）を両立できる。
【００２１】
金属管または金属シートは、電気的な安定性を向上させ、及び線材としての加工性を維持する効果を奏する。金属管または金属シートは電気抵抗率が低いＡｇ，Ｃｕ，Ａｌ、またはそれらの合金を使用することが好ましい。
【００２２】
但し、ＭｇＢ2超電導線材を製造する場合に、金属管または金属シートとしてＣｕを用いると、Ｍｇとの金属間化合物を生成し、超電導特性が低下する。従って、ＣｕとＭｇの拡散反応を抑制するバリア材を間に配置することが好ましい。このバリア材には、Ｎｉ，Ｎｂ，Ｔａ，Ｆｅなどを用いることができる。
【００２３】
本発明はＭｇＢ2超電導線材の製造方法として適用することが好ましい。その場合、Ｍｇとホウ素が別々に含まれるワイヤーを撚り合わせ、長尺化加工を施した後にＭｇが含まれたワイヤーと、ホウ素が含まれたワイヤーとを反応させてＭｇＢ2を生成させる。ＭｇＢ2を生成させる際の拡散反応の促進のため、ワイヤーの線径は各々１mm以下とすることが好ましい。このような構成とすることで、磁場中での実用レベルの１０００Ａ／mm2以上の高いＪｃを有し、かつそのＪｃを維持しつつ、km級の長尺線材を安定して作製することが可能である。
【００２４】
Ｍｇ，Ｂの供給量が不十分なことによるＭｇＢ2生成量の低下は、長尺均質性と高いＪｃの両立を阻害する。Ｍｇとホウ素が別々に含まれるワイヤーを撚り合わせることにより、線材の全長にわたって密度ムラがなく、かつＢとＭｇが密に接しているため、Ｍｇ，Ｂの供給不足を抑制することができる。
【００２５】
また、この手法により生成したＭｇＢ2超電導相は、高品質のものが生成される。すなわちＭｇＢ2が層状に成長することにより、従来の方法（例えばＰＩＴ法）では得られなかった密度の高いＭｇＢ2超電導相が得られる。特に、伸線加工後には、ＭｇとＢが直接、密に接触していることから、熱処理での拡散反応が促進される。
【００２６】
Ｍｇが含まれたワイヤーには、更にＬｉ，Ａｌ，Ｚｎのいずれか、あるいは複数を添加されていることが好ましい。Ｍｇを主成分としたＭｇ−Ｌｉ合金、あるいはＭｇ−Ｚｎ合金を使用すると引張強度が改善される。ＭｇへのＬｉ添加の場合、加工性に乏しいｈｃｐ構造のＭｇを加工性に富むｂｃｃ構造へと状態図的に変化させることができ、その結果、冷間加工性が大きく改善される。また、軽元素のＬｉ添加により、合金の軽量化にもつながるメリットがある。一方、Ａｌ添加の場合は機械的性質、Ｚｎ添加の場合は耐食性や機械強度が改善できる。
【００２７】
また、Ｌｉ，Ａｌ，Ｚｎなどの元素は、超電導線材の内部に分散し、磁束のピン止め効果が発揮され、臨界電流が上昇する。Ｌｉを添加することにより、超電導相が層状に結晶成長する際に過剰なＭｇ，ＢとともにＭｇ−Ｌｉ−Ｂ合金相を形成する。ＭｇにＬｉを添加する場合には、Ｌｉの添加量を３５原子％以下とすることが好ましい。仮に合金相ができたとしても、３５原子％以下であれば超電導電流のパスを阻害しない。
【００２８】
ほかにも、ＭｇとＢの他に、０.２〜３０体積％の銀，アルミニウム，チタン，タングステン，酸化珪素，炭化珪素，窒化珪素等を、単独あるいはそれらを混合して添加するとＪｃが向上する。特に、ナノオーダーまで粒径を細かくすると一層効果的である。また、２００〜１２００℃の範囲内で、必要に応じて窒素ガス，アルゴンガス，水素ガス，酸素ガス等を単独或いは混合した雰囲気、または大気圧以上の圧力下で熱処理を行うことで、結晶粒同士の接合性を向上しＪｃが向上する。
【００２９】
線材の縮径加工は、ドローベンチ，静水圧押出，スエージャー，カセットローラーダイス、或いは、溝ロールを用いて１パス当りの断面減少率が１〜２０％程度の伸線加工を繰り返し行う。必要に応じて、線材の多芯化を行うが、多芯化する方法は、丸断面形状或いは六角断面形状に伸線加工した線材をパイプに組み込み、上記の装置を用いて、１パス当りの断面減少率が１〜２０％程度で、所定とする線径まで伸線することが一般的な加工法である。
【００３０】
ここでの工程は、線材を所望の形状にすると同時に、金属シース材内に充填された材料を高密度化する作用がある。さらに緻密化を図るため、冷間或いは熱間圧延機で加工し、平角状或いはテープ状の断面とし、必要に応じて適切な温度や雰囲気で熱処理をすることによって、高い臨界電流密度の線材が得られる。
【００３１】
超電導線材は、超電導マグネット，送電ケーブル，電流リード，ＭＲＩ装置，ＮＭＲ装置，ＳＭＥＳ装置，超電導発電機，超電導モータ，超電導電磁推進船，超電導変圧器，超電導限流器等に用いることができる。超電導線材を所望の形状に加工した導体は、コイル，電流リード，ケーブル等の導体用に変形加工後、組込まれる。作製した線材は、目的に応じて一本以上複合させてコイル状に巻いたり、リード線状やケーブル線状に成形して利用する。
【００３２】
本発明の線材は撚り合わせた構成になっているため、線材自身の降伏応力，引張り強さ，ヤング率等の機械強度が高く、強磁場発生時の電磁力に耐え得るマグネット等が構成できる。さらに、両端抵抗を十分に小さくすることにより、永久電流マグネット等が実現できる。また、その使用温度が液体水素温度、或いは、液体ネオン温度以上であれば、一層効果的である。
【００３３】
作製したＭｇＢ2超電導線材を機器に適用することにより、液体ヘリウムによる冷却は勿論のこと、液体水素，液体ネオン，冷凍機伝導冷却等の冷却による運転が可能となる。従って、省エネ、かつコンパクトな超電導機器が実現できる。
【００３４】
また、本発明により製造された超電導体を、例えば、液体ヘリウム中で使用する場合、金属系超電導体や酸化物超電導体と組合せることで、より強い磁場を発生する超電導マグネット等の実用導体が実現できる。また、本発明により製造された超電導体を、液体水素，液体ネオン中で使用する場合には、酸化物超電導体と組合させる。必要に応じて２種以上のマグネットを配置することも可能である。組み合わせる金属系超電導体としては、ＮｂＴｉ系合金，Ｎｂ3Ｓｎ系化合物，Ｎｂ3Ａｌ系化合物，Ｖ3Ｇａ系，シェブレル系化合物等を用いる。酸化物超電導体は、Ｙ系，Ｂｉ系，Ｔｌ系，Ｈｇ系，Ａｇ−Ｐｂ系の超電導体を用いる。
【００３５】
以下、第１のワイヤーと第２のワイヤーを撚り合わせて導体を生成するステップと、前記導体を金属管に充填するまたは金属シートで包み込むステップとを備える超電導線材の製造方法について、実施例によってより具体的に説明する。なお、実施例は本発明を限定する性質のものではなく、本発明の趣旨に応じ、本発明の効果達成のために適宜設計を変更できる。
【実施例１】
【００３６】
出発材として、線径が０.２mmのマグネシウム棒１（Ｍｇ；純度９８％)と、線径が０.２mmのホウ素棒２（Ｂ；純度９８％）を用いた。ホウ素棒については、Ｂ2Ｏ3組成の棒を還元処理したものを用いた。ホウ素棒２の周囲にマグネシウム棒１を配置し、３０mmピッチで撚り合わせ、導体３を生成した（図１）。
【００３７】
図２（ａ）に示す長さ２００ｍの導体３を準備し、最初に、導体の外周に厚さ０.１mmのＮｂシート４を、内部のＭｇ棒やＢ棒が露出しないようにスパイラル状に巻きつけた（図２（ｂ））。このＮｂシートは、バリア材の役割を果たす。さらに、Ｎｂシート４の外側から、厚さ０.２mmのＣｕシート５を、内部のＮｂシートが露出しないようにスパイラル状に巻きつけた（図２（ｃ））。このＣｕシート５は電気的な安定化材の役割を果たす。この導体を伸線加工して、所望の形状（断面積の減少率で８〜１５％）まで加工した後、熱処理を行うことで、超電導線材（Ｃｕ被覆ＭｇＢ2単芯線）とした。
【００３８】
外径１.０mmまで伸線加工した線材を供試材として用いて４.２Ｋ，５Ｔ中でＪｃを測定した。試料の長さは６０mmとし、外径１.０mmの線材より５ｍ間隔で合計１０本採取した。その結果、１０本すべての試料において、約８００Ａ／mm2のＪｃが安定に得られた。
【００３９】
次に、外径１.０mmよりも細い径に伸線加工した線材を観察し、この線材の加工限界を確認した。伸線加工において３回以上の断線が発生したダイス径を加工限界とする場合、外径０.８５mmまでの伸線加工が可能であった。
【実施例２】
【００４０】
本実施例では、出発材として、実施例１のＭｇ棒１の代わりに、Ｍｇ合金棒を使用した。Ｍｇ合金棒としては、（ａ）Ｌｉを１５原子％添加したＭｇ−Ｌｉ合金棒、（ｂ）Ａｌを３原子％、Ｚｎを１原子％添加したＭｇ−Ａｌ−Ｚｎ合金棒を用いた。他の構成，方法は実施例１と同様にして、超電導線材（Ｃｕ被覆ＭｇＢ2単芯線）を作製した。
【００４１】
実施例１と同様に、外径１.０mmまで伸線加工した線材を供試材として用いて４.２Ｋ，５Ｔ中でＪｃを測定した。試料の長さは６０mmとし、外径１.０mmの線材より５ｍ間隔で合計１０本採取した。その結果、１０本すべての試料において、約８００Ａ／mm2のＪｃが安定に得られた。
【００４２】
また、実施例１と同様に、本実施例で作製した線材の加工限界を検討した。その結果、Ｍｇ合金棒を使用した場合には、外径０.３７mmまでの伸線加工が可能であった。この結果は、（ａ）も（ｂ）も同様である。従って、ＭｇへのＬｉの添加、ならびにＭｇへのＡｌ，Ｚｎの添加は、Ｊｃの低下を引き起こすことなく、加工性の向上に寄与することが明らかである。
【００４３】
また、Ｍｇ−Ｌｉ合金棒について、Ｌｉの添加量を増やした場合の超電導線材を作成した。その結果、Ｌｉの添加量が３５原子％以下であれば、伸線加工性とＪｃ特性の低下はなかった。従って、ＭｇへのＬｉの添加量が３５原子％以下であれば、仮にＭｇ−Ｌｉ−Ｂ合金相ができたとしても、超電導電流のパスを阻害しないことを確認した。
【実施例３】
【００４４】
本実施例では、出発材のマグネシウム棒１，ホウ素棒２の線径を変更した。出発材としては、１５原子％のＬｉを添加したＭｇ−Ｌｉ合金棒と、ホウ素棒を用いた。使用した出発材の線径を表１に示す。実施例１と同様にＣｕ被覆ＭｇＢ2単芯線（実施例３−１〜３−７）を作製した。なお、線材の最終目標径は外径１.０mmとした。
【００４５】
【表１】
2012074330.tif 000003
【００４６】
それぞれの超電導線材の４.２Ｋ，５Ｔ中における臨界電流密度（Ｊｃ）を測定した。その結果、Ｍｇ−Ｌｉ合金棒及びＢ棒の出発線径が各々１mmを超えるとＪｃが低下することがわかった。光学顕微鏡にて微細組織観察を行った結果、出発線径が太い場合には、熱処理時の拡散反応が促進されにくいためであるということがわかった。従って、出発線径が太い場合には、最終目標径の変更や、熱処理の条件変更が必要となる。
【実施例４】
【００４７】
図３に示すように、線径が太い金属棒を芯にし、もう一方の線径が細い金属棒を前記芯にスパイラル状に巻きつける場合について検討した。マグネシウム棒１の太さを太くし、細いホウ素棒２を巻きつけ、超電導線材を作成した。その結果、中心のマグネシウム棒１の線径を１mm以下にすることで、高いＪｃを持つ線材が得られることがわかった。
【実施例５】
【００４８】
本実施例では、出発材の焼きなましを実施した。使用した出発材は実施例２と同様である。Ｍｇ−Ｌｉ合金棒とＢ棒を撚り合わせる前に、各々の出発材の融点の４０〜６５％程度の温度で焼きなましを実施した。実施例２と同様の方法により超電導線材を作製した。
【００４９】
その結果、焼きなまし工程を入れることにより、加工限界が外径０.１２mmまで向上した。なお、焼きなまし工程のない実施例２の線材では、加工限界が外径０.３７mmであった。以上より、Ｍｇ合金棒とＢ棒を撚り合わせる前に各々を焼きなましすることは加工性向上に有効である。
【実施例６】
【００５０】
実施例６は、多芯構造の線材（多芯線）７とした例である。実施例５の線材を多芯線構造とした。多芯線構造では、断面内のＣｕ（安定化材）の比率が高くなるため、さらに伸線加工性が向上した。多芯線としての加工限界は、外径０.１０mmであった。
【００５１】
〔比較例１〕
本比較例は、マグネシウム及びホウ素の粉末を用いて超電導線材を作成した例である。出発原料として、平均粒径が４５μｍのマグネシウム粉末（Ｍｇ；純度９８％）と、平均粒径が５μｍ以下のホウ素粉末（Ｂ；純度９０％）を用いた。マグネシウムとホウ素が原子モル比で１：２になるように秤量し、遠心ボールミルによりアルゴン雰囲気で２時間にわたって混合し、充填粉末を得た。
【００５２】
外径が２０mm、内径１５mmのＣｕ管の内側に、外径が１４.５mm、内径が１３mmのＦｅ管を組み込み、熱処理して拡散接合することにより、両者を一体化した。このとき、ＣｕとＦｅの間に、真鍮箔を配置し、接合助剤とした。充填粉末を金属管に充填し、断面積の減少率で８乃至１５％の伸線加工を繰り返し行った。
【００５３】
外径が１.３２mmまでは無断線で加工できたが、外径１.２mmから断線が始まり、外径１.０mmではほぼ２〜５ｍ間隔で断線を繰り返した。実施例１と同様に加工限界を見積もると、外径１.１mmが加工限界であった。
【００５４】
線材を光学顕微鏡により観察したところ、充填した粉末の密度ムラが生じていることを確認した。断線部の断面を観察すると、断線部の横断面において、粉末の体積が大きい（金属シースの体積が局所的に小さくなっている）ことが確認できた。
【００５５】
次に、外径１.０mmまで伸線加工した線材を用いて４.２Ｋ，５Ｔ中でＪｃを測定した。供試材は、外径１.０mmの線材を５ｍ間隔で合計１０本採取した。試料の長さは６０mmの短尺である。その結果、Ｊｃは約２５０〜６００Ａ／mm2の範囲でばらつきがあった。その原因は密度ムラであることを確認した。
【００５６】
従って、実施例１と比較例１を比べると、実施例１の場合の方が、長尺均質性及びＪｃが高いＭｇＢ2超電導線材が得られることを明らかにした。
【符号の説明】
【００５７】
１  マグネシウム棒
２  ホウ素棒
３  ＭｇとＢを撚り合わせた導体
４  Ｎｂバリア層
５  Ｃｕ安定化層
６  単芯線
７  多芯線
【図１】
2012074330.tif 000004
【図２】
2012074330.tif 000005
【図３】
2012074330.tif 000006
【図４】
2012074330.tif 000007